СПОСОБ ИЗГОТОВЛЕНИЯ ГРАНИТОКЕРАМИЧЕСКИХ ИЗДЕЛИЙ

Способ изготовления гранитокерамических изделий, включающий смешивание в течение 1-3 мин минерального заполнителя (гранитного отсева) с керамическим связующим - шликером (W=45-50%), состоящим из смеси стеклобоя (65-66 мас.%), каолинито-гидрослюдистой глины (34-35 мас.%), необходимого пигмента (сверх 100 мас.%), и формование изделий путем прессования при удельном давлении 20 МПа с последующей сушкой при температуре 150-200°С в течение 20-30 мин и обжигом при температуре 1050-1070°С в течение 30-40 мин, отличающийся тем, что, с целью повышения прочностных показателей (предела прочности при изгибе) и износостойкости изделий, минеральный заполнитель (гранитный отсев) дозируют по фракциям, смешивание компонентов ведут в помольно-смесительных бегунах с одновременной вибрацией при давлении катков на смесь 0,02-0,04 МПа и вибрации при частоте колебаний 40-50 Гц и амплитуде колебаний 0,7-0,8 мм, а гранитокерамическая смесь содержит компоненты при следующем соотношении, мас.%:
Керамическое связующее
10-15
Минеральный заполнитель (монофракции отсева дробления гранита):
фракция 0,315-0,63 мм
22-30
фракция 0,14-0,315 мм
40-45
фракция менее 0,14 мм
15-25
Пигмент (сверх 100 мас.%)
1-2